【手続補正書】
【提出日】平成16年8月3日(2004.8.3)
【手続補正１】
【補正対象書類名】明細書
【補正対象項目名】特許請求の範囲
【補正方法】変更
【補正の内容】
【特許請求の範囲】
【請求項１】
（Ａ）エチレン、炭素数６〜１２のα−オレフィンおよび非共役ポリエンからなり、下記（１）〜（４）の要件を満たすエチレン系共重合体ゴム、ならびに（Ｂ）加硫剤および／または架橋剤を主成分とするゴム組成物。
（１）エチレンと炭素数６〜１２のα−オレフィンとのモル比（エチレン／α−オレフィン）が５／９５〜４０／６０
（２）ヨウ素価が５〜４５
（３）ムーニー粘度（ＭＬ１＋４，１００℃）が２０〜１５０
（４）示差走査熱量計（ＤＳＣ）により求めたガラス転移温度（Ｔｇ）が−８０℃〜−５５℃
【請求項２】
炭素数６〜１２のα−オレフィンが１−ヘキセンおよび／または１−オクテンである請求項１記載のゴム組成物。
【請求項３】
非共役ポリエンが５−エチリデン−２−ノルボルネン、ジシクロペンタジエン、７−メチル−１，６−オクタジエン、および５，７−ジメチル−１，６−オクタジエンの群から選ばれた少なくとも1種である請求項1または２記載のゴム組成物。
【請求項４】
防振ゴム用である請求項１〜３いずれか１項記載のゴム組成物。
【請求項５】
請求項４記載の防振ゴム用ゴム組成物からなる防振ゴム。
【手続補正２】
【補正対象書類名】明細書
【補正対象項目名】０００４
【補正方法】変更
【補正の内容】
【０００４】
【課題を解決するための手段】
本発明は、（Ａ）エチレン、炭素数６〜１２のα−オレフィンおよび非共役ポリエンからなり、下記（１）〜（４）の要件を満たすエチレン系共重合体ゴム、ならびに（Ｂ）加硫剤および／または架橋剤を主成分とするゴム組成物を提供するものである。
（１）エチレンと炭素数６〜１２のα−オレフィンとのモル比（エチレン／α−オレフィン）が５／９５〜４０／６０
（２）ヨウ素価が５〜４５
（３）ムーニー粘度（ＭＬ１＋４，１００℃）が２０〜１５０
（４）示差走査熱量計（ＤＳＣ）により求めたガラス転移温度（Ｔｇ）が−８０℃〜−５５℃
ここで、炭素数６〜１２のα−オレフィンとしては、１−ヘキセンおよび／または１−オクテンであることが好ましい。
また、非共役ポリエンとしては、５−エチリデン−２−ノルボルネン、ジシクロペンタジエン、７−メチル−１，６−オクタジエン、および５，７−ジメチル−１，６−オクタジエンの群から選ばれた少なくとも1種が好ましい。
本発明のゴム組成物は、防振ゴム用に好ましく用いられる。
次に、本発明は、この防振ゴム用ゴム組成物からなる防振ゴムに関する。
【手続補正３】
【補正対象書類名】明細書
【補正対象項目名】０００５
【補正方法】変更
【補正の内容】
【０００５】
【発明の実施の形態】
本発明のゴム組成物に用いられる（Ａ）エチレン系共重合体ゴムは、エチレン、炭素数６〜１２のα−オレフィン（以下「α−オレフィン」ともいう）、および非共役ポリエンからなる共重合体である。
上記α−オレフィンとしては、例えば、１−ヘキセン、４−メチル−１−ペンテン、１−ヘプテン、５−メチル−１−ヘキセン、１−オクテン、５−エチル−１−ヘキセン、１−ノネン、１−デセン、１−ドデセンなどが挙げられ、好ましくは１−ヘキセン、１−オクテンが用いられる。これらのα−オレフィンは、１種単独で使用することも、あるいは２種以上を混合して用いることもできる。
（Ａ）エチレン系共重合体ゴムにおけるエチレンと上記α−オレフィンとのモル比（エチレン／α−オレフィン）は、５／９５〜４０／６０、好ましくは１０／９０〜３０／７０の範囲にある〔上記要件（１）〕。この場合、上記モル比が５／９５未満では、粘着が激しく、工業的生産性の低下やロール加工などの作業性が低下する。一方、４０／６０を超えると、制振性能が低下する。
【手続補正４】
【補正対象書類名】明細書
【補正対象項目名】０００８
【補正方法】変更
【補正の内容】
【０００８】
また、（Ａ）エチレン系共重合体ゴムのヨウ素価は、５〜４５、好ましくは、１０〜３５、さらに好ましくは、１５〜３５の範囲にある〔上記要件（２）〕。この場合、ヨウ素価が５未満では、機械的強度が劣り、一方、４５を超えると、ゴム弾性が損なわれる。
【手続補正５】
【補正対象書類名】明細書
【補正対象項目名】０００９
【補正方法】変更
【補正の内容】
【０００９】
さらに、（Ａ）エチレン系共重合体ゴムのムーニー粘度（ＭＬ１＋４，１００℃）（以下「ムーニー粘度」ともいう）は、２０〜１５０、好ましくは、３０〜１２０の範囲にある〔上記要件（３）〕。２０未満では、得られるゴム組成物の機械的強度が低下する傾向にあり、一方、１５０を超えると、得られるゴム組成物の加工が困難となる。
【手続補正６】
【補正対象書類名】明細書
【補正対象項目名】００１０
【補正方法】変更
【補正の内容】
【００１０】
さらに、（Ａ）エチレン系共重合体ゴムの示差走査熱量計（ＤＳＣ）により求めたガラス転移温度Ｔｇは−８０℃〜−５５℃、好ましくは、−７０℃〜−５８℃の範囲にある〔上記要件（４）〕。
【手続補正７】
【補正対象書類名】明細書
【補正対象項目名】００３５
【補正方法】変更
【補正の内容】
【００３５】
α−オレフィン含量（モル％）
13Ｃ−ＮＭＲ法により測定した。ただし、各実施例および比較例におけるエチレン、α−オレフィンの含量（モル％）は、これらの合計量を１００モル％としたときの値を示す。
ヨウ素価
赤外線吸収スペクトル法により測定した。
ムーニー粘度（ＭＬ１＋４，１００℃）
ＪＩＳ  Ｋ６３００に準拠し、測定温度１００℃、予熱１分、測定４分の条件で測定した。
Ｍｗ／Ｍｎ
ｏ−ジクロロベンゼン中、１３５℃の条件で、ＧＰＣにより測定した。
ガラス転移温度（Ｔｇ）デュポン・インスツルメント社（現在；ティ・エイ・インスツルメント社）製、９１０型示差走査熱量計を用い、サンプルを１８０℃まで昇温し、次いで１０℃／分の速度で−９０℃まで冷却し、２０℃／分の速度で昇温しながら測定した。
【手続補正８】
【補正対象書類名】明細書
【補正対象項目名】００３８
【補正方法】変更
【補正の内容】
【００３８】
この重合触媒を、上記オートクレーブに添加して、重合を開始させた。反応中は温度を３０℃に保ち、連続的にエチレンを供給しつつ、容器内圧を５ｋｇ／ｃｍ２に保持して、１５分間重合を行った。次いで、少量のメタノールを添加して反応を停止させたのち、スチームストリッピングで脱溶し、６インチロールで乾燥して、１６５ｇのポリマーを得た。
このポリマーは、エチレン含量３３．５モル％、１−オクテン含量６６．５モル％、ヨウ素価１７．５、ムーニー粘度２７、Ｍｗ／Ｍｎ２．４、Ｔｇ＝−７０．１℃のエチレン／１−オクテン／７−メチル−１，６−オクタジエン共重合体（以下「ゴム（１）」ともいう）であった。このゴム（１）の分析結果を、表３に示す。
【手続補正９】
【補正対象書類名】明細書
【補正対象項目名】００３９
【補正方法】変更
【補正の内容】
【００３９】
参考例２〜３
エチレン／１−オクテンのモル比を変えるか（参考例２）、あるいはα−オレフィンとしてプロピレンを用いてＥＰＤＭを製造する（参考例３）以外は、参考例１と同様にして、ゴム（２）（参考例２）、ゴム（３）（参考例３）を得た。分析結果を表３に示す。
【手続補正１０】
【補正対象書類名】明細書
【補正対象項目名】００４５
【補正方法】変更
【補正の内容】
【００４５】
【表３】
1999080452.tif 000001
【手続補正１１】
【補正対象書類名】明細書
【補正対象項目名】００４６
【補正方法】変更
【補正の内容】
【００４６】
【表４】
1999080452.tif 000002